(57)【要約】【課題】優れた熱線遮蔽性及び外観特性を長期間に亘って維持することができる熱線遮蔽性ガラスを提供する。【解決手段】透明基材１１０と、  タングステン酸化物及び／又は複合タングステン酸化物を含む熱線吸収層１２０と、  前記タングステン酸化物及び複合タングステン酸化物以外の金属酸化物からなる熱線反射層１４０とを有し、  前記熱線吸収層１２０及び前記熱線反射層１４０の間に、屈折率が１．３〜２．８である屈折率調整層１３０を少なくとも１層さらに有することを特徴とする熱線遮蔽ガラス。【選択図】図１
2010222160.tif 000002
【特許請求の範囲】
【請求項１】
透明基材と、
タングステン酸化物及び／又は複合タングステン酸化物を含む熱線吸収層と、
前記タングステン酸化物及び複合タングステン酸化物以外の金属酸化物からなる熱線反射層とを有し、
前記熱線吸収層及び前記熱線反射層の間に、屈折率調整層を少なくとも１層有することを特徴とする熱線遮蔽ガラス。
【請求項２】
屈折率調整層が、屈折率が１．６以上２．８以下である高屈折率層と、屈折率が１．３以上１．６未満である低屈折率層とからなり、
前記熱線吸収層、前記高屈折率層、前記低屈折率層、及び前記熱線反射層がこの順で積層されてなることを特徴とする請求項１に記載の熱線遮蔽ガラス。
【請求項３】
前記低屈折率層が、合成樹脂からなることを特徴とする請求項２に記載の熱線遮蔽ガラス。
【請求項４】
前記高屈折率層が、屈折率調整用微粒子、及び合成樹脂を含むことを特徴とする請求項２又は３に記載の熱線遮蔽ガラス。
【請求項５】
前記屈折率調整用微粒子が、酸化スズ、酸化チタン、酸化亜鉛、及び酸化ジルコニウムよりなる群から選択される少なくとも一種であることを特徴とする請求項４に記載の熱線遮蔽ガラス。
【請求項６】
前記低屈折率層が、一般式Ｒ1nＭ1（ＯＲ2）4-n（但し、Ｍ1はＳｉを表し、Ｒ1及びＲ2は炭素原子数１〜１０のアルキル基を表し、ｎは０〜２の整数である）で示される金属アルコキシドを加水分解した後、重縮合させて得られる縮合物からなることを特徴とする請求項２に記載の熱線遮蔽ガラス。
【請求項７】
前記高屈折率層が、一般式Ｒ1nＭ2（ＯＲ2）m-n（但し、Ｍ2は、Ｔｉ、Ｚｒ、又はＡｌを表し、Ｒ1及びＲ2は炭素原子数１〜１０のアルキル基を表し、ｍは原子Ｍの価数であって３又は４であり、ｍが４である場合にｎは０〜２の整数であり、ｍが３の場合には０〜１の整数である）で示される金属アルコキシドを加水分解した後、重縮合させて得られる縮合物からなることを特徴とする請求項２又は６に記載の熱線遮蔽ガラス。
【請求項８】
前記熱線反射層の屈折率が、１．５〜２．８であることを特徴とする請求項１〜７のいずれか１項に記載の熱線遮蔽ガラス。
【請求項９】
前記熱線反射層に用いられる金属酸化物が、酸化スズ、アンチモン含有酸化スズ、及びスズ含有酸化インジウムよりなる群から選択される少なくとも一種であることを特徴とする請求項１〜８のいずれか１項に記載の熱線遮蔽ガラス。
【請求項１０】
前記熱線吸収層の屈折率が、１．４５〜１．６５であることを特徴とする請求項１〜９のいずれか１項に記載の熱線遮蔽ガラス。
【請求項１１】
前記タングステン酸化物が、一般式ＷｙＯｚ（但し、Ｗはタングステン、Ｏは酸素を表し、そして２.２≦ｚ／ｙ≦２.９９９である）で表され、そして
前記複合タングステン酸化物が、一般式ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素を表し、そして０.００１≦ｘ／ｙ≦１、２.２≦ｚ／ｙ≦３である）で表されることを特徴とする請求項１〜１０のいずれか１項に記載の熱線遮蔽ガラス。
【請求項１２】
請求項１〜１１のいずれか１項に記載の熱線遮蔽ガラスと、ガラス板とが、中空層を介して対向するように配置されたことを特徴とする複層ガラス。
【発明の詳細な説明】
【技術分野】
【０００１】
本発明は、熱線吸収性、断熱性を有する複層ガラスに好適に用いられる熱線遮蔽ガラスに関する。
【背景技術】
【０００２】
従来から、建築物の開口部、特に窓、ドア、採光の為の屋根や車両のガラス部に、複層ガラスが用いられている。複層ガラスは、一般的に、２枚のガラス板が空気層を介して平行に配置された構造を有する。空気層は、フレーム状のスペーサーを介して２枚のガラス板を積層することにより形成される。空気層の存在により、複層ガラスを介した熱の出入りを抑制し、複層ガラス全体に断熱性を付与することが可能となる。したがって、複層ガラスを使用することにより、冷房や暖房による消費エネルギーを軽減することができる。
【０００３】
近年では、太陽光に含まれる熱線を遮蔽する性能をさらに有する複層ガラスも知られている。例えば、特許文献１では、ガラス板上に近赤外線反射膜が積層された熱線遮蔽性ガラス板と、他のガラス板とを所定の間隔（空気層）を介して対向するように配置した複層ガラスが開示されている。複層ガラスにおいて、熱線遮蔽性ガラス板は、近赤外線反射膜が積層された面が空気層側となるように配置される。近赤外線反射膜は、金属酸化物層、銀層、金属層、及び金属酸化物層がこの順で積層されたものである。金属層にはＴｉ、Ａｌ−Ｚｎ合金などが用いられ、金属酸化物層には酸化スズや酸化亜鉛などが用いられている。このような熱線遮蔽性ガラス板の使用により、複層ガラスに熱線吸収性を付与することができ、冷暖房による消費エネルギーのさらなる軽減と熱暑感の低減が可能となる。
【先行技術文献】
【特許文献】
【０００４】
【特許文献１】特開２００７−７０１４６号公報
【発明の概要】
【発明が解決しようとする課題】
【０００５】
しかしながら、特許文献１の複層ガラスに用いられる熱線遮蔽性ガラス板では、銀層や金属層が錆びるなど、これらの層の耐湿性及び耐酸性が十分ではなく、経時的に熱線遮蔽性や外観特性が低下する問題があった。
【０００６】
そこで、本発明は、優れた熱線遮蔽性及び外観特性を長期間に亘って維持することができる熱線遮蔽性ガラスを提供することを目的とする。
【課題を解決するための手段】
【０００７】
本発明者等は上記課題に鑑み種々の検討を行った結果、タングステン酸化物及び／又は複合タングステン酸化物を含む熱線吸収層と、これら以外の金属酸化物を含む熱線反射層とを組み合わせて熱線遮蔽性ガラスに用いることにより、優れた熱線遮蔽性を長期間に亘って維持することができる熱線遮蔽ガラスが得られることを見出した。
【０００８】
一方、これらの層を積層した際に各層間の界面で、入射光が反射して虹模様などの干渉縞が生じる場合があった。このような干渉縞が発生すると、熱線遮蔽性ガラスの外観特性が低下する。本発明者のさらなる検討によると、干渉縞の発生は熱線吸収層と熱線反射層とで屈折率差が大きいことが要因と考えられる。そこで、本発明では、熱線吸収層と熱線反射層との間に屈折率調整層を配置することにより、干渉縞の発生を抑制して、優れた外観特性及び熱線遮蔽性を長期間に亘って維持することができる熱線遮蔽性ガラスを提供できることを見出した。
【０００９】
すなわち、本発明は、
透明基材と、
タングステン酸化物及び／又は複合タングステン酸化物を含む熱線吸収層と、
前記タングステン酸化物及び複合タングステン酸化物以外の金属酸化物からなる熱線反射層とを有し、
前記熱線吸収層及び前記熱線反射層の間に、屈折率調整層を少なくとも１層有することを特徴とする熱線遮蔽ガラスにより上記課題を解決する。
【発明の効果】
【００１０】
本発明の熱線遮蔽ガラスによれば、上述の通り、タングステン酸化物及び／又は複合タングステン酸化物を含む熱線吸収層と、他の金属酸化物を含む熱線反射層とを用いることにより、優れた熱線遮蔽性を有するだけでなく、この優れた熱線遮蔽性を長期間に亘って維持することができる。さらに、これらの層の間に、屈折率調整層を配置することにより、干渉縞の発生を抑制し、優れた外観特性を得ることもできる。したがって、このような熱線遮蔽ガラスを用いることにより、優れた熱線遮蔽性及び外観特性を長期間に亘って維持することができる複層ガラスを提供することが可能となる。
【図面の簡単な説明】
【００１１】
【図１】本発明の熱線遮蔽ガラスの概略断面図を示す。
【図２】本発明の熱線遮蔽ガラスの概略断面図を示す。
【図３】本発明の複層ガラスの概略断面図を示す。
【発明を実施するための形態】
【００１２】
本発明の熱線遮蔽ガラスは、基本構成として、透明基材、タングステン酸化物及び／又は複合タングステン酸化物を含む熱線吸収層、前記タングステン酸化物及び複合タングステン酸化物以外の金属酸化物を含む熱線反射層、及び屈折率調整層を少なくとも１層有する。
【００１３】
屈折率調整層は、隣接する層の屈折率とは異なる屈折率を有することにより、干渉縞の発生を抑制するための層である。屈折率調整層は、熱線吸収層と熱線反射層との間に配置される。さらに、熱線遮蔽性の耐久性を向上させるために、熱線反射層を最上層として配置し、熱線吸収層を熱線反射層と透明基材との間に配置するのが特に好ましい。このような配置であれば、各層の間に他の機能を持った層がさらに配置されてもよい。
【００１４】
まず、以下に本発明の熱線遮蔽ガラスの基本構成を好適な例を挙げて説明する。
【００１５】
図１に、本発明の好適な一実施形態として熱線遮蔽ガラス１００の概略断面図を示す。熱線遮蔽ガラス１００は、透明基材１１０と、前記透明基材１１０上に積層された熱線吸収層１２０と、前記熱線吸収層１２０上に積層された屈折率調整層１３０と、前記屈折率調整層１３０上に積層された熱線反射層１４０とを有する。屈折率調整層１３０は、屈折率が１．６以上２．８以下である高屈折率層１３１と、屈折率が１．３以上１．６未満である低屈折率層１３２との積層体であるのが好ましい。熱線吸収層１２０は、好ましくは、（複合）タングステン酸化物などの熱線吸収材、及びエチレン酢酸ビニル共重合体（ＥＶＡ）などのバインダ樹脂を含む。
【００１６】
また、熱線吸収層はプラスチックフィルム上に形成されていてもよい。プラスチックフィルム上に形成された熱線吸収層を用いた場合、透明基材上には接着樹脂層を介して前記プラスチックフィルムを積層するのが好ましい。このような形態の熱線遮蔽ガラスを図２に示す。
【００１７】
図２に、本発明の他の好適な一実施形態として熱線遮蔽ガラス２００の概略断面図を示す。熱線遮蔽ガラス２００は、透明基材２１０と、前記透明基材２１０上に積層された接着樹脂層２５０と、前記接着樹脂層２５０上に積層されたプラスチックフィルム２６０、前記プラスチックフィルム２６０上に形成された熱線吸収層２２０と、前記熱線吸収層２２０上に積層された屈折率調整層２３０と、前記屈折率調整層２３０上に積層された熱線反射層２４０とを有する。このように、薄膜の熱線吸収層２２０を容易に作製でき、取扱性にも優れることから、プラスチックフィルム２６０上に形成された熱線吸収層２２０を用いるのが好ましい。また、屈折率調整層２３０は、屈折率が１．６以上２．８以下である高屈折率層２３１と、屈折率が１．３以上１．６未満である低屈折率層２３２との積層体であるのが好ましい。
【００１８】
熱線吸収層２２０は、タングステン酸化物や複合タングステン酸化物などの熱線吸収材の他に、バインダ樹脂として、フッ素樹脂、シリコーン樹脂、オレフィン樹脂、ポリエステル樹脂、及びアクリル樹脂よりなる群から選択される少なくとも一種の透明合成樹脂を含むのが好ましい。このようなバインダ樹脂を使用することにより、熱線吸収層２２０の耐久性を向上させることができる。また、接着樹脂層２５０は、エチレン酢酸ビニル共重合体などの透明接着樹脂を含むのが好ましい。
【００１９】
本発明の熱線遮蔽ガラスに用いられる熱線吸収層は、タングステン酸化物及び／又は複合タングステン酸化物を含むことにより、可視光透過性を損なうことなく、優れた熱線吸収性を有する。このような熱線吸収層を用いることにより、従来公知の複層ガラスに使用されていた耐久性の低い銀層などの金属層の使用を省略しても、優れた熱線遮蔽性を有する熱線遮蔽ガラスを提供することができる。さらに、熱線吸収層及び熱線反射層はいずれも金属単体を含まないことから、耐湿性及び耐酸性に優れる。
【００２０】
さらに、熱線吸収層と熱線反射層との間に屈折率調整層が配置されることにより、干渉縞の発生を抑制して、外観特性を損なうことなく、熱線遮蔽性の耐久性を向上させることが可能となる。
【００２１】
なお、本発明において、熱線とは、一般に赤外線、特に太陽光線の中でも温度を高く上昇させる７８０ｎｍ以上の波長を有する赤外線を意味する。
【００２２】
以下、本発明の熱線遮蔽ガラスに用いられる各材料について説明する。
【００２３】
［屈折率調整層］
屈折率調整層としては、単一又は複数の屈折率調整層が用いられる。特に、高屈折率層と低屈折率層との積層体が屈折率調整層として好ましく用いられる。好ましくは、屈折率が１．６以上２．８以下である高屈折率層と、屈折率が１．３以上１．６未満である低屈折率層とを用い、熱線吸収層、高屈折率層、低屈折率層、及び熱線反射層がこの順で積層される。このように屈折率調整層を用いることにより、熱線吸収層と熱線反射層との間で段階的に屈折率を調整することによって、干渉縞の発生を高く抑制することができる。
【００２４】
高屈折率層の屈折率は、１．６以上２．８以下、特に１．７〜２．１であるのが好ましい。低屈折率層の屈折率は、１．３以上１．６未満、特に１．４〜１．５５であるのが好ましい。
【００２５】
なお、屈折率調整層、並びに後記する熱線反射層、及び熱線吸収層など各層の屈折率は、ＪＩＳ  Ｋ  ７１４２に準拠して、屈折計（株式会社アタゴ製、装置名：デジタルアッベ屈折計ＤＲ−Ｍ２）を用いて、２３℃雰囲気下、測定波長５８９ｎｍにおける屈折率を測定することにより得られた値とする。
【００２６】
屈折率調整層には、金属、金属酸化物、及び合成樹脂などを用い、これらにより屈折率を調整するのが好ましい。したがって、蒸着法などを用いて、金属又は金属酸化物からなる屈折率調整層を形成してもよい。しかしながら、屈折率の調整及び製造が容易であることから、屈折率調整層は合成樹脂を主成分とする層であるのが好ましい。
【００２７】
このような観点から、低屈折率層は、合成樹脂からなるのが好ましい。低屈折率層に用いられる合成樹脂としては、１．３以上１．６未満、特に１．４〜１．５５の屈折率を有する合成樹脂、例えば、フッ素樹脂、シリコーン樹脂、オレフィン樹脂、アクリル樹脂、ポリエステル樹脂、セルロース樹脂、及びポリカーボネート樹脂が好ましく挙げられる。特に好ましくは、フッ素樹脂、アクリル樹脂が挙げられる。これらの樹脂によれば、屈折率の調整が容易であり、優れた透明性を有することから、外観特性に優れた熱線遮蔽性ガラスを提供することができる。
【００２８】
１．３以上１．６未満の屈折率を有するフッ素樹脂としては、ポリテトラフルオロエチレン（ＰＴＦＥ）、テトラフルオロエチレン・ヘキサフルオロプロピレン共重合体（ＦＥＰ）、テトラフルオロエチレン・パーフルオロアルキルビニルエーテル共重合体（ＰＦＡ）、ポリビニリデンフルオライド（ＰＶＤＦ）、ポリクロロトリフルオロエチレン（ＰＣＴＦＥ）、テトラフルオロエチレン・エチレン共重合体（ＥＴＦＥ）、フルオロエチレンビニルエーテル（ＦＥＶＥ）及びエチレンクロロトリフルオロエチレン共重合体（ＥＣＴＦＥ）、下記構造：
【００２９】
【化１】
2010222160.tif 000003
【００３０】
（ｎ＝１０〜１０００）
を有する重合体Ａを挙げることができる。これらの中で、上記重合体Ａ、フルオロエチレンビニルエーテル（ＦＥＶＥ）が好ましい。これらの（共）重合体は、さらに官能基（例、アルコキシシリル基、ヒドロキシル基、アミノ基、イミノ基、（メタ）アクリロイロキシ基、エポキシ基、カルボキシル基、スルホニル基、アクリレート型イソシアヌレート基、硫酸塩基）を有していても良い。市販されているフッ素樹脂の好ましい例としては、ルミフロン（登録商標、旭硝子（株）製）、サイトップ（登録商標、旭硝子（株）製）、ゼッフル（登録商標、ダイキン化学（株）製）、オプツール（登録商標、ダイキン化学（株）製）を挙げることができる。
【００３１】
１．３以上１．６未満の屈折率を有するアクリル樹脂を構成するモノマーとしては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート等のアルキル（メタ）アクリレート；ヒドロキシエチル（メタ）アクリレート、２−ヒドロキシプロピル（メタ）アクリレート、４−ヒドロキシブチル（メタ）アクリレート、３−ヒドロキシプロピル（メタ）アクリレート、２−ヒドロキシブチル（メタ）アクリレート、３−ヒドロキシブチル（メタ）アクリレート等のヒドロキシアルキル（メタ）アクリレート、；フェノキシエチル（メタ）アクリレート、２−ヒドロキシ−３−フェノキシプロピル（メタ）アクリレート等のフェノキシアルキル（メタ）アクリレート；２−メトキシエチル（メタ）アクリレート、２−エトキシエチル（メタ）アクリレート、２−プロポキシエチル（メタ）アクリレート、２−ブトキシエチル（メタ）アクリレート、２−メトキシブチル（メタ）アクリレート等のアルコキシアルキル（メタ）アクリレート；ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレート、ノニルフェノキシポリエチレングリコール（メタ）アクリレート、ポリプロピレングリコールモノ（メタ）アクリレート、メトキシポリプロピレングリコール（メタ）アクリレート、エトキシポリプロピレングリコール（メタ）アクリレート、ノニルフェノキシポリプロピレングリコール（メタ）アクリレート等のポリアルキレングリコール（メタ）アクリレート；ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等を挙げることができる。アクリル樹脂は、これらのモノマーの単独重合体又は２種以上の共重合体、前記モノマーと他の共重合性単量体との共重合体を挙げることができる。
【００３２】
合成樹脂からなる低屈折率層の厚さは５〜６０ｎｍ、特に１０〜４０ｎｍであるのが好ましい。
【００３３】
また、高屈折率層は、屈折率調整用微粒子及び合成樹脂を含む層であるのが好ましい。高屈折率層に用いられる合成樹脂としては、例えば、フッ素樹脂、シリコーン樹脂、オレフィン樹脂、アクリル樹脂、ポリエステル樹脂、セルロース樹脂、及びポリカーボネート樹脂が好ましく挙げられる。特に好ましくは、フッ素樹脂、アクリル樹脂が挙げられる。
【００３４】
屈折率調整用微粒子としては、金属粒子又は金属酸化物粒子が用いられる。金属粒子としては、金、及び銀などの粒子が挙げられる。また、金属酸化物粒子としては、酸化アルミニウム、酸化スズ、酸化アンチモン、酸化タンタル、酸化セリウム、酸化ランタン、酸化鉄、酸化亜鉛、酸化タングステン、酸化ジルコニウム、酸化インジウム、酸化チタン、酸化チタン／酸化ジルコニウム複合酸化物、酸化チタン／酸化ジルコニウム／酸化ケイ素複合酸化物などの粒子が挙げられる。なかでも、高い屈折率を有し、干渉縞の発生を高く抑制できることから、屈折率調整用粒子は、酸化スズ、酸化チタン、酸化亜鉛、及び酸化ジルコニウムなどの金属酸化物粒子を用いるのが好ましい。これらの屈折率調整用粒子は、一種単独で用いてもよく、二種以上を混合して用いてもよい。
【００３５】
屈折率調整用粒子の平均粒子径は、１０〜８００ｎｍ、特に１０〜４００ｎｍであるのが好ましい。これにより、透明性に優れる屈折率調整層を形成し、熱線遮蔽ガラスの外観特性を向上させることが可能となる。
【００３６】
なお、屈折率調整用粒子の平均粒子径は、高屈折率層の断面を透過型電子顕微鏡により倍率１００万倍程度で観測し、少なくとも１００個の屈折率調整用粒子の投影面積円相当径を求め、その数平均値とする。
【００３７】
屈折率調整用微粒子及び合成樹脂を含む高屈折率層の厚さは、５〜６０ｎｍ、特に１０〜４０ｎｍであるのが好ましい。
【００３８】
合成樹脂を含む屈折率調整層（低屈折率層、高屈折率層）は、合成樹脂、必要に応じて屈折率調整用粒子及び有機溶剤を含む樹脂組成物の硬化層である。屈折率調整層を作製するには、例えば、樹脂組成物を熱線吸収層又はプラスチックフィルムなどの適当な支持体上に塗布し、単に乾燥させる方法などが用いられる。この時、樹脂組成物は、ポリイソシアネート化合物などの硬化剤を含んでいてもよい。乾燥は、塗布した樹脂組成物を６０〜１５０℃、特に７０〜１１０℃で加熱することにより行うのが好ましい。乾燥時間は１〜１０分間程度でよい。
【００３９】
なお、低屈折率層及び高屈折率層を作製する場合、各層を１層ずつ塗工し硬化させてもよく、全層を塗工した後にまとめて硬化させてもよい。
【００４０】
また、屈折率調整層（特に低屈折率層及び高屈折率層）を形成するために用いられる樹脂組成物は、熱硬化性、又は光（一般に紫外線）硬化性の樹脂組成物であってもよい。したがって、樹脂組成物は、重合開始剤をさらに含むのが好ましい。例えば、熱硬化させる場合には熱重合開始剤を使用し、紫外線硬化させる場合は光重合開始剤を使用することが好ましい。なかでも、光重合開始剤を含むのが特に好ましい。
【００４１】
光重合開始剤としては、樹脂の性質に適した任意の化合物を使用することができる。例えば、１−ヒドロキシシクロヘキシルフェニルケトン(チバ・スペシャリティケミカルズ社製、イルガキュア（登録商標）１８４）などが好ましく用いられる。光重合開始剤の量は、樹脂組成物に対して一般に０．１〜１０質量％、好ましくは０．１〜５質量％である。
【００４２】
樹脂組成物が光硬化性である場合、樹脂組成物は重合性モノマー、オリゴマーをさらに含んでいてもよい。重合性モノマー、オリゴマーとしては、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【００４３】
熱又は光硬化性樹脂組成物を用いて屈折率調整層を作製する場合には、合成樹脂、重合開始剤、必要に応じて屈折率調整層及び有機溶剤などを含む組成物を、熱線吸収層又はプラスチックフィルムなどの適当な支持体上に塗布した後、加熱、又は紫外線、Ｘ線、γ線、電子線などの光照射により硬化させる方法が好ましく用いられる。光照射は、超高圧水銀灯、高圧水銀灯、低圧水銀灯、カーボンアーク、キセノンアーク、メタルハライドランプ等の光線から発する紫外線を照射して行うことができる。
【００４４】
また、屈折率調整層としては、金属アルコキシド及び／又は金属アセチルアセトネートを加水分解した後、重縮合させて得られる縮合物からなる層を用いることもできる。金属アルコキシド及び金属アセチルアセトネートを用いたゾルゲル法によれば、屈折率調整層の作製時に屈折率の調整及び製造が容易である。屈折率調整層において、金属アルコキシド及び金属アセチルアセトネートが一種単独で用いられてもよく、２種以上を併用してもよい。
【００４５】
金属アセチルアセトネートは、アセチルアセトンに金属が結合して形成される金属錯体である。金属アセチルアセトナートは、チタン、スズ、インジウム、ジルコニウム、亜鉛、コバルト、鉄、ニッケルなどの金属のアセチルアセトナートを挙げることができる。また、これらのアセチルアセトナートは、アセチルアセトナート塩であってもよい。
【００４６】
金属アルコキシドとしては、一般式（Ｉ）：Ｒ1nＭ（ＯＲ2）m-n（但し、Ｒ1及びＲ2は炭素原子数１〜１０のアルキル基を表し、ＭはＳｉ、Ｔｉ、Ａｌ、及びＺｒよりなる群から選択される原子を表し、ｍは原子Ｍの価数であって３又は４であり、ｍが４である場合にｎは０〜２の整数であり、ｍが３の場合には０〜１の整数である）で示される金属アルコキシドが好ましく挙げられる。このような金属アルコキシドは、加水分解後に溶剤中で安定であり、所望の屈折率を有する屈折率調整層を容易に形成することができる。
【００４７】
前記一般式（Ｉ）、及び後記する一般式（ＩＩ）及び（ＩＩＩ）において、Ｒ1及びＲ2は、炭素原子数１〜１０、特に炭素原子数１〜４のアルキル基を表す。アルキル基は、直鎖状でも分岐状であってもよい。好ましくは、メチル基、エチル基、イソプロピル基、及びブチル基が挙げられる。また、前記一般式において、Ｒ1及びＯＲ2がそれぞれ複数ある場合には、これらは互いに同一であっても、異なっていてもよい。
【００４８】
屈折率調整層は、所望する屈折率を有する層を容易に形成することができることから、上記一般式で示される金属アルコキシドを加水分解した後、重縮合させて得られる縮合物からなる層であるのが好ましい。この縮合物は、−Ｍ−Ｏ−（Ｍは上記式と同義である）の繰り返し単位を主骨格とする。
【００４９】
屈折率が１．３〜２．８である低屈折率層を作製するには、一般式（ＩＩ）：Ｒ1nＭ1（ＯＲ2）4-n（但し、Ｍ1はＳｉを表し、Ｒ1及びＲ2は炭素原子数１〜１０のアルキル基を表し、ｎは０〜２の整数である）で示される金属アルコキシドが好ましく用いられる。このような金属アルコキシドとして、具体的には、テトラメトキシシラン、テトラエトキシシラン、テトラ−ｎ−プロポキシシラン、テトラ−ｉ−プロポキシシラン、テトラ−ｎ−ブトキシシラン、メチルトリメトキシシラン、エチルトリメトキシシランなどが挙げられる。
【００５０】
ゾルゲル法により作製した低屈折率層の厚さは５〜６０ｎｍ、特に１０〜４０ｎｍであるのが好ましい。
【００５１】
また、屈折率が１．６以上２．８以下である高屈折率層を作製するには、一般式（ＩＩＩ）：Ｒ1nＭ2（ＯＲ2）m-n（但し、Ｍ2は、Ｔｉ、Ｚｒ、又はＡｌを表し、Ｒ1及びＲ2は炭素原子数１〜１０のアルキル基を表し、ｍは原子Ｍの価数であって３又は４であり、ｍが４である場合にｎは０〜２の整数であり、ｍが３の場合には０〜１の整数である）で示される金属アルコキシドが好ましく用いられる。このような金属アルコキシドとして、具体的には、テトラメトキシチタン、テトラエトキシチタン、テトラブトキシチタン、テトライソプロポキシチタン、メチルトリイソプロポキシチタン等のアルコキシチタン化合物；トリメトキシアルミニウム、トリエトキシアルミニウム、トリイソプロポキシアルミニウム、メチルジイソプロポキシアルミニウム、トリブトキシアルミニウム、ジエトキシアルミニウムクロリド等のアルコキシアルミニウム化合物；テトラエトキシジルコニウム、テトライソプロポキシジルコニウム、メチルトリイソプロポキシジルコニウム等のアルコキシジルコニウム化合物などが挙げられる。
【００５２】
ゾルゲル法により作製した高屈折率層の厚さは５〜６０ｎｍ、特に１０〜４０ｎｍであるのが好ましい。
【００５３】
上述した屈折率調整層を作製するには、金属アルコキシド、金属アセチルアセトネート、又はこれらの加水分解物を含むゾル溶液を、熱線吸収層又はプラスチックフィルムなどの適当な支持体上に塗布し、塗布後のゾル溶液中に含まれる金属アルコキシドや金属アセチルアセトネートが加水分解反応及び重縮合反応により膨潤ゲルを形成した後、膨潤ゲルを加熱することにより乾燥ゲルを形成する方法が用いられる。
【００５４】
ゾル溶液には必要に応じて、ゾルゲル反応を促進させるために、触媒を加えても良い。触媒としては、塩酸、硝酸、トリクロロ酢酸、トリフルオロ酢酸、硫酸、リン酸、メタンスルホン酸、パラトルエンスルホン酸、及びシュウ酸などの酸触媒；Ｎ，Ｎ−ジメチルベンジルアミン、トリプロピルアミン、トリブチルアミン、トリペンチルアミンなどの第３級アミン触媒が挙げられる。なかでも、酸触媒を用いるのが好ましい。酸触媒は、通常、ゾル溶液のｐＨが４〜７の範囲になるように、ゾル溶液に添加される。
【００５５】
ゾル溶液は、水、有機溶剤を含む。有機溶剤としては、メタノール、エタノールなどのアルコール；アセトン、トルエン、キシレン、テトラヒドロフランなどが好ましく用いられる。
【００５６】
ゾル溶液を熱線吸収層などの適当な支持体上に塗布するには、バーコーター法、ロールコーター法、カーテンフロー法など適当な方法を用いて行うことができる。
【００５７】
ゾル溶液の加水分解反応及び重縮合反応は、支持体上に塗布されたゾル溶液を、０〜９５℃、特に７０〜９０℃の温度で、１００分〜１０日間、特に５００分〜３日間放置することにより行うのが好ましい。その後、ゾル溶液を、１００〜１９０℃、特に１５００〜１９０℃で加熱することにより乾燥させる。加熱時間は、１〜５分間程度であればよい。
【００５８】
なお、ゾルゲル法により低屈折率層及び高屈折率層を作製する場合、各ゾル溶液を１種ずつ塗工し加熱乾燥させてもよく、全てのゾル溶液を塗工した後にまとめて加熱乾燥させてもよい。上述した方法により、−Ｍ1−Ｏ−の繰り返し単位を主骨格とする縮合物からなる低屈折率層、−Ｍ2−Ｏ−の繰り返し単位を主骨格とする縮合物からなる高屈折率層が得られる。
【００５９】
なお、上述した合成樹脂を含む低屈折率層及び高屈折率層、ゾルゲル法により作製された低屈折率層及び高屈折率層は、それぞれ用途に応じて組み合わせて用いることができる。
【００６０】
［熱線反射層］
本発明の熱線遮蔽ガラスに用いられる熱線反射層は、タングステン酸化物及び複合タングステン酸化物以外の金属酸化物からなる。
【００６１】
熱線反射層の屈折率は、１．５〜２．８、特に１．６〜２．４であるのが好ましい。このような屈折率を有する熱線反射層と、屈折率調整層とを使用することにより干渉縞の発生を高く抑制することができる。
【００６２】
熱線反射層に用いられる金属酸化物としては、可視光を選択的に透過させ、熱線を選択的に反射することができるものが使用できる。金属酸化物として具体的には、酸化スズ、スズ含有酸化インジウム（ＩＴＯ）、フッ素含有酸化スズ（ＦＴＯ）、アンチモン含有酸化スズ（ＡＴＯ）、酸化インジウム、アンチモン含有酸化インジウム、酸化アンチモン、酸化マグネシウム、酸化ケイ素、酸化チタン、酸化ジルコニウム、酸化セリウム、酸化アルミニウム、酸化ランタン、酸化ネオジム、酸化イットリウムなどが挙げられる。なかでも、酸化スズ、フッ素含有酸化スズ、アンチモン含有酸化スズ、及びスズ含有酸化インジウムが好ましく挙げられる。これらの金属酸化物によれば、耐久性にすぐれる熱線反射層を形成することができる。また、金属酸化物は、一種単独で用いられてもよく、二種以上を併用することもできる。
【００６３】
熱線反射層の厚さは、５０〜５００ｎｍ、特に１００〜４００ｎｍであるのが好ましい。このように薄い熱線反射層であっても、上述した熱線吸収層を用いることにより優れた熱線遮蔽性を有する熱線遮蔽ガラスを提供することが可能となる。
【００６４】
熱線反射層を作製するには、物理蒸着法、化学蒸着法、溶射法およびメッキ法が挙げられる。物理蒸着法としては真空蒸着法、スパッタリングおよびイオンプレーティングが挙げられる。化学蒸着（ＣＶＤ）法としては、熱ＣＶＤ法、プラズマＣＶＤ法および光ＣＶＤ法等がある。該方法によりダイヤモンドライクカーボン、ＴｉＮ、ＣｒＮのような硬質被膜を形成することが可能である。また、溶射法としては大気圧プラズマ溶射法、および減圧プラズマ溶射法等がある。メッキ法としては、無電解メッキ（化学メッキ）法、溶融メッキおよび電気メッキ法等が挙げられ、電気メッキ法においてはレーザーメッキ法を用いることができる。
【００６５】
［熱線吸収層］
熱線吸収層は、熱線吸収材として、タングステン酸化物及び／又は複合タングステン酸化物を含む。
【００６６】
熱線吸収層の屈折率は、１．４５〜１．６５、特に１．５０〜１．５７であるのが好ましい。このような屈折率を有する熱線吸収層と、屈折率調整層とを使用することにより干渉縞の発生を高く抑制することができる。
【００６７】
熱線吸収層に用いられる熱線吸収材は、可視光透過率を低下させることなく、優れた熱線吸収性を熱線遮蔽ガラスに付与することができる。したがって、このような熱線吸収材を含む熱線吸収層を用いることにより、金属酸化物を含む熱線反射層の厚さを非常に薄くすることができる。
【００６８】
タングステン酸化物は、一般式ＷｙＯｚ（但し、Ｗはタングステン、Ｏは酸素、２.２≦ｚ／ｙ≦２.９９９）で表される酸化物である。また、複合タングステン酸化物は、上記タングステン酸化物に、元素Ｍ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される１種類以上の元素）を添加した組成を有するものである。これにより、ｚ／ｙ＝３.０の場合も含めて、ＷｙＯｚ中に自由電子が生成され、近赤外線領域に自由電子由来の吸収特性が発現し、１０００ｎｍ付近の近赤外線吸収材料として有効となる。本発明では、複合タングステン酸化物が好ましい。
【００６９】
上述した一般式ＷｙＯｚ（但し、Ｗはタングステン、Ｏは酸素、２.２≦ｚ／ｙ≦２.９９９）で表記されるタングステン酸化物において、タングステンと酸素との好ましい組成範囲は、タングステンに対する酸素の組成比が３よりも少なく、さらには、当該熱線吸収材をＷｙＯｚと記載したとき、２.２≦ｚ／ｙ≦２.９９９である。このｚ／ｙの値が、２．２以上であれば、熱線吸収材中に目的以外であるＷＯ2の結晶相が現れるのを回避することが出来るとともに、材料としての化学的安定性を得ることが出来るので有効な熱線吸収材として適用できる。一方、このｚ／ｙの値が、２．９９９以下であれば必要とされる量の自由電子が生成され効率よい熱線吸収材となり得る。
【００７０】
複合タングステン酸化物は、安定性の観点から、一般に、ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素、（０.００１≦ｘ／ｙ≦１、２.２≦ｚ／ｙ≦３）で表される酸化物であることが好ましい。アルカリ金属は、水素を除く周期表第１族元素、アルカリ土類金属は周期表第２族元素、希土類元素は、Ｓｃ、Ｙ及びランタノイド元素である。特に、熱線吸収材としての光学特性、耐候性を向上させる観点から、Ｍ元素が、Ｃｓ、Ｒｂ、Ｋ、Ｔｌ、Ｉｎ、Ｂａ、Ｌｉ、Ｃａ、Ｓｒ、Ｆｅ、Ｓｎのうちの１種類以上であるものが好ましい。
【００７１】
また、複合タングステン酸化物は、シランカップリング剤で処理されていることが好ましい。優れた分散性、熱線吸収性、及び透明性が得られる。
【００７２】
元素Ｍの添加量を示すｘ／ｙの値が０.００１より大きければ、十分な量の自由電子が生成され熱線吸収効果を十分に得ることが出来る。元素Ｍの添加量が多いほど、自由電子の供給量が増加し、熱線吸収効果も上昇するが、ｘ／ｙの値が１程度で飽和する。また、ｘ／ｙの値が１より小さければ、熱線吸収層中に不純物相が生成されるのを回避できるので好ましい。
【００７３】
酸素量の制御を示すｚ／ｙの値については、ＭｘＷｙＯｚで表記される複合タングステン酸化物においても、上述のＷｙＯｚで表記される熱線吸収材と同様の機構が働くことに加え、ｚ／ｙ＝３．０においても、上述した元素Ｍの添加量による自由電子の供給があるため、２．２≦ｚ／ｙ≦３．０が好ましく、さらに好ましくは２．４５≦ｚ／ｙ≦３．０である。
【００７４】
さらに、複合タングステン酸化物が六方晶の結晶構造を有する場合、当該酸化物の可視光領域の透過が向上し、近赤外領域の吸収が向上する。
【００７５】
この六角形の空隙に元素Ｍの陽イオンが添加されて存在するとき、可視光領域の透過が向上し、近赤外領域の吸収が向上する。ここで、一般的には、イオン半径の大きな元素Ｍを添加したとき当該六方晶が形成され、具体的には、Ｃｓ、Ｋ、Ｒｂ、Ｔｌ、Ｉｎ、Ｂａ、Ｓｎ、Ｌｉ、Ｃａ、Ｓｒ、Ｆｅを添加したとき六方晶が形成されやすい。勿論これら以外の元素でも、ＷＯ6単位で形成される六角形の空隙に添加元素Ｍが存在すれば良く、上記元素に限定される訳ではない。
【００７６】
六方晶の結晶構造を有する複合タングステン酸化物が均一な結晶構造を有するとき、添加元素Ｍの添加量は、ｘ／ｙの値で０．２以上０．５以下が好ましく、更に好ましくは０．３３である。ｘ／ｙの値が０．３３となることで、添加元素Ｍが、六角形の空隙の全てに配置されると考えられる。
【００７７】
また、六方晶以外では、正方晶、立方晶のタングステンブロンズも熱線吸収効果がある。そして、これらの結晶構造によって、近赤外線領域の吸収位置が変化する傾向があり、立方晶＜正方晶＜六方晶の順に、吸収位置が長波長側に移動する傾向がある。また、それに付随して可視光線領域の吸収が少ないのは、六方晶＜正方晶＜立方晶の順である。このため、より可視光領域の光を透過して、より赤外線領域の光を遮蔽する用途には、六方晶のタングステンブロンズを用いることが好ましい。
【００７８】
また、本発明の複合タングステン酸化物の表面が、Ｓｉ、Ｔｉ、Ｚｒ、Ａｌの一種類以上を含有する酸化物で被覆されていることは、耐候性の向上の観点から好ましい。
【００７９】
本発明の複合タングステン酸化物は、例えば下記のようにして製造される。
【００８０】
上記一般式ＷｙＯｚで表記されるタングステン酸化物、及び／又は、ＭｘＷｙＯｚで表記される複合タングステン酸化物は、タングステン化合物出発原料を不活性ガス雰囲気もしくは還元性ガス雰囲気中で熱処理して得ることができる。
【００８１】
タングステン化合物の出発原料には、３酸化タングステン粉末、もしくは酸化タングステンの水和物、もしくは、６塩化タングステン粉末、もしくはタングステン酸アンモニウム粉末、もしくは、６塩化タングステンをアルコール中に溶解させた後乾燥して得られるタングステン酸化物の水和物粉末、もしくは、６塩化タングステンをアルコール中に溶解させたのち水を添加して沈殿させこれを乾燥して得られるタングステン酸化物の水和物粉末、もしくはタングステン酸アンモニウム水溶液を乾燥して得られるタングステン化合物粉末、金属タングステン粉末から選ばれたいずれか一種類以上であることが好ましい。
【００８２】
ここで、タングステン酸化物を製造する場合には製造工程の容易さの観点より、タングステン酸化物の水和物粉末、もしくはタングステン酸アンモニウム水溶液を乾燥して得られるタングステン化合物粉末、を用いることがさらに好ましく、複合タングステン酸化物を製造する場合には、出発原料が溶液であると各元素を容易に均一混合可能となる観点より、タングステン酸アンモニウム水溶液や、６塩化タングステン溶液を用いることがさらに好ましい。これら原料を用い、これを不活性ガス雰囲気もしくは還元性ガス雰囲気中で熱処理して、上述した粒径のタングステン酸化物、または／及び、複合タングステン酸化物を得ることができる。
【００８３】
また、上記元素Ｍを含む一般式ＭｘＷｙＯｚで表される複合タングステン酸化物は、上述した一般式ＷｙＯｚで表されるタングステン酸化物のタングステン化合物出発原料と同様であり、さらに元素Ｍを、元素単体または化合物の形で含有するタングステン化合物を出発原料とする。ここで、各成分が分子レベルで均一混合した出発原料を製造するためには各原料を溶液で混合することが好ましく、元素Ｍを含むタングステン化合物出発原料が、水や有機溶媒等の溶媒に溶解可能なものであることが好ましい。例えば、元素Ｍを含有するタングステン酸塩、塩化物塩、硝酸塩、硫酸塩、シュウ酸塩、酸化物、等が挙げられるが、これらに限定されず、溶液状になるものであれば好ましい。
【００８４】
ここで、不活性雰囲気中における熱処理条件としては、６５０℃以上が好ましい。６５０℃以上で熱処理された出発原料は、十分な着色力を有し熱線吸収材として効率が良い。不活性ガスとしてはＡｒ、Ｎ2等の不活性ガスを用いることが良い。また、還元性雰囲気中の熱処理条件としては、まず出発原料を還元性ガス雰囲気中にて１００〜６５０℃で熱処理し、次いで不活性ガス雰囲気中で６５０〜１２００℃の温度で熱処理することが良い。この時の還元性ガスは、特に限定されないがＨ2が好ましい。また還元性ガスとしてＨ2を用いる場合は、還元雰囲気の組成として、Ｈ2が体積比で０．１％以上が好ましく、さらに好ましくは２％以上が良い。０．１％以上であれば効率よく還元を進めることができる。
【００８５】
水素で還元された原料粉末はマグネリ相を含み、良好な熱線吸収性を示し、この状態で熱線吸収材として使用可能である。しかし、酸化タングステン中に含まれる水素が不安定であるため、耐候性の面で応用が限定される可能性がある。そこで、この水素を含む酸化タングステン化合物を、不活性雰囲気中、６５０℃以上で熱処理することで、さらに安定な熱線吸収材を得ることができる。この６５０℃以上の熱処理時の雰囲気は特に限定されないが、工業的観点から、Ｎ2、Ａｒが好ましい。当該６５０℃以上の熱処理により、熱線吸収材中にマグネリ相が得られ耐候性が向上する。
【００８６】
本発明の複合タングステン酸化物は、シランカップリング剤、チタネート系カップリング剤、アルミニウム系カップリング剤等のカップリング剤で表面処理されていることが好ましい。シランカップリング剤が好ましい。これによりバインダ樹脂との親和性が良好となり、透明性、熱線吸収性の他、各種物性が向上する。
【００８７】
シランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシラン、トリメトキシアクリルシランを挙げることができる。ビニルトリス（β−メトキシエトキシ）シラン、γ−メタクリロキシプロピルトリメトキシシラン、ビニルトリアセトキシシラン、トリメトキシアクリルシランが好ましい。これらシランカップリング剤は、単独で使用しても、又は２種以上組み合わせて使用しても良い。また上記化合物の含有量は、複合タングステン酸化物１００質量部に対して５〜２０質量部で使用することが好ましい。
【００８８】
本発明で使用される熱線吸収材の平均粒子径は、透明性を保持する観点から、１０〜８００ｎｍ、特に１０〜４００ｎｍであるのが好ましい。これは、８００ｎｍよりも小さい粒子は、散乱により光を完全に遮蔽することが無く、可視光線領域の視認性を保持し、同時に効率良く透明性を保持することができるからである。特に可視光領域の透明性を重視する場合は、さらに粒子による散乱を考慮することが好ましい。この粒子による散乱の低減を重視するとき、平均粒子径は２０〜２００ｎｍ、特に２０〜１００ｎｍが好ましい。
【００８９】
なお、熱線吸収材の平均粒子径は、熱線吸収層の断面を透過型電子顕微鏡により倍率１００万倍程度で観測し、少なくとも１００個の熱線吸収材の投影面積円相当径を求め、その数平均値とする。
【００９０】
熱線吸収層における（複合）タングステン酸化物の含有量は、バインダ樹脂１００質量部に対して、１０〜５００質量部、さらに２０〜５００質量部、特に３０〜３００質量部であるのが好ましい。
【００９１】
熱線吸収層は、上述した熱線吸収材の他に、バインダ樹脂を含むのが好ましい。バインダ樹脂としては、エチレン酢酸ビニル共重合体（ＥＶＡ）、ポリビニルブチラール（ＰＶＢ）、エチレン−アクリル酸メチル共重合体、エチレン−（メタ）アクリル酸共重合体、エチレン−（メタ）アクリル酸エチル共重合体、エチレン−（メタ）アクリル酸メチル共重合体、金属イオン架橋エチレン−（メタ）アクリル酸共重合体、部分鹸化エチレン−酢酸ビニル共重合体、カルボキシル化エチレン−酢酸ビニル共重合体、エチレン−（メタ）アクリル−無水マレイン酸共重合体、エチレン−酢酸ビニル−（メタ）アクリレート共重合体などのエチレン系共重合体などの透明接着樹脂が好ましく用いられる。透明接着樹脂としては、ＥＶＡが特に好ましく用いられる。これらの透明接着樹脂を使用することにより、熱線吸収材を高分散させることができ、外観特性に優れる熱線遮蔽ガラスが得られる。
【００９２】
エチレン系共重合体を含む熱線吸収層は、有機過酸化物を含むのが好ましい。有機過酸化物により透明接着樹脂を架橋硬化させることにより、熱線吸収層と隣接する層や透明基材とを接合一体化することができる。有機過酸化物としては、１００℃以上の温度で分解してラジカルを発生するものであれば、どのようなものでも併用することもできる。有機過酸化物は、一般に、成膜温度、組成物の調整条件、硬化（貼り合わせ）温度、被着体の耐熱性、貯蔵安定性を考慮して選択される。特に、半減期１０時間の分解温度が７０℃以上のものが好ましい。
【００９３】
この有機過酸化物の例としては、２，５−ジメチルヘキサン−２，５−ジハイドロパーオキサイド、２，５−ジメチル−２，５−ジ（ｔ−ブチルパーオキシ）ヘキサン−３−ジ−ｔ−ブチルパーオキサイド、ｔ−ブチルクミルパーオキサイド、２，５−ジメチル−２，５−ジ（ｔ−ブチルパーオキシ）ヘキサン、ジクミルパーオキサイド、α，α’−ビス（ｔ−ブチルパーオキシイソプロピル）ベンゼン、ｎ−ブチル−４，４−ビス（ｔ−ブチルパーオキシ）バレレート、１，１−ビス（ｔ−ブチルパーオキシ）シクロヘキサン、１，１−ビス（ｔ−ブチルパーオキシ）−３，３，５−トリメチルシクロヘキサン、ｔ−ブチルパーオキシベンゾエート、ベンゾイルパーオキサイド、ｔ−ブチルパーオキシアセテート、メチルエチルケトンパーオキサイド、２，５−ジメチルヘキシル−２，５−ビスパーオキシベンゾエート、ブチルハイドロパーオキサイド、ｐ−メンタンハイドロパーオキサイド、ｐ−クロロベンゾイルパーオキサイド、ヒドロキシヘプチルパーオキサイド、クロロヘキサノンパーオキサイド、オクタノイルパーオキサイド、デカノイルパーオキサイド、ラウロイルパーオキサイド、クミルパーオキシオクトエート、コハク酸パーオキサイド、アセチルパーオキサイド、ｍ−トルオイルパーオキサイド、ｔ−ブチルパーオキシイソブチレーオ及び２，４−ジクロロベンゾイルパーオキサイドを挙げることができる。
【００９４】
エチレン系共重合体を含有する熱線吸収層は、架橋助剤を含有するのが好ましい。架橋助剤としては、グリセリン、トリメチロールプロパン、ペンタエリスリトール等に複数のアクリル酸あるいはメタクリル酸をエステル化したエステル、トリアリルシアヌレート、トリアリルイソシアヌレートなどの多官能化合物を挙げることができる。
【００９５】
エチレン系共重合体を含有する熱線吸収層は、接着性をさらに高めるために、接着向上剤として、シランカップリング剤を含んでいてもよい。このシランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。また上記化合物の含有量は、エチレン系共重合体１００質量部に対して５質量部以下であることが好ましい。
【００９６】
エチレン系共重合体を含有する熱線吸収層は、種々の物性（機械的強度、接着性、透明性等の光学的特性、耐熱性、耐光性、架橋速度等）の改良あるいは調整、特に機械的強度の改良のため、アクリロキシ基含有化合物、メタクリロキシ基含有化合物、エポキシ基含有化合物、可塑剤、紫外線吸収剤を含んでいることが好ましい。
【００９７】
エチレン系共重合体を含有する熱線吸収層の厚さは、１００μｍ〜１０００ｍｍ、特に３００〜９００μｍとするのが好ましい。これにより、優れた接着性及び熱線吸収性を有する熱線吸収層が得られる。
【００９８】
エチレン系共重合体を含有する熱線吸収層を作製するには、例えば、熱線吸収材、エチレン系共重合体及び有機過酸化物などを含む組成物を、通常の押出成形、カレンダ成形（カレンダリング）等により成形して層状物を得る方法などを用いることができる。組成物の混合は、４０〜９０℃、特に６０〜８０℃の温度で加熱混練することにより行うのが好ましい。また、製膜時の加熱温度は、架橋剤が反応しない或いはほとんど反応しない温度とすることが好ましい。例えば、４０〜９０℃、特に５０〜８０℃とするのが好ましい。
【００９９】
またＥＶＡなどのエチレン系共重合体を用いることにより、粘着性を有する熱線吸収層が得られ、他に接着樹脂層などを使用せずに熱線吸収層のみで他の層と接着することができる。したがって、透明接着樹脂を含む熱線吸収層を含む熱線遮蔽ガラス１００は、図１に示すように、透明基材１１０、熱線吸収層１２０、屈折率調整層１３０、及び熱線反射層１４０が、この順で積層された構造を有する。
【０１００】
エチレン系共重合体を含有する層を用いて熱線遮蔽ガラスを作製する場合、熱線遮蔽ガラスに用いられる各層を積層した後、得られた積層体を加熱加圧することにより、透明接着樹脂を含有する層を架橋硬化させるのが好ましい。これにより透明接着樹脂を含有する層と隣接する層とを接合一体化することができる。
【０１０１】
熱線吸収層に含まれる他のバインダ樹脂としては、フッ素樹脂、シリコーン樹脂、オレフィン樹脂、及びアクリル樹脂などの透明合成樹脂が用いられる。これらは一種単独で用いられてもよく、二種以上を併用してもよい。バインダ樹脂としてこれらの透明合成樹脂を用いた場合、熱線吸収層は、熱線吸収材及び透明合成樹脂を含む樹脂組成物の硬化層であるのが好ましい。
【０１０２】
フッ素樹脂の例としては、ポリテトラフルオロエチレン（ＰＴＦＥ）、テトラフルオロエチレン・ヘキサフルオロプロピレン共重合体（ＦＥＰ）、テトラフルオロエチレン・パーフルオロアルキルビニルエーテル共重合体（ＰＦＡ）、ポリビニリデンフルオライド（ＰＶＤＦ）、ポリクロロトリフルオロエチレン（ＰＣＴＦＥ）、テトラフルオロエチレン・エチレン共重合体（ＥＴＦＥ）、フルオロエチレンビニルエーテル（ＦＥＶＥ）及びエチレンクロロトリフルオロエチレン共重合体（ＥＣＴＦＥ）、下記構造：
【０１０３】
【化２】
2010222160.tif 000004
【０１０４】
（ｎ＝１０〜１０００）
を有する重合体Ａを挙げることができる。これらの中で、上記重合体Ａ、フルオロエチレンビニルエーテル（ＦＥＶＥ）が好ましい。これらの（共）重合体は、さらに官能基（例、アルコキシシリル基、ヒドロキシル基、アミノ基、イミノ基、（メタ）アクリロイロキシ基、エポキシ基、カルボキシル基、スルホニル基、アクリレート型イソシアヌレート基、硫酸塩基）を有していても良い。市販されているフッ素樹脂の好ましい例としては、ルミフロン（登録商標、旭硝子（株）製）、サイトップ（登録商標、旭硝子（株）製）、ゼッフル（登録商標、ダイキン化学（株）製）、オプツール（登録商標、ダイキン化学（株）製）を挙げることができる。
【０１０５】
シリコーン樹脂の例としては、ストレートシリコーンワニス及び変性シリコーンワニスを挙げることができる。ストレートシリコーンワニスは、通常、フェニルトリクロロシラン、ジフェニルジクロロシラン、メチルトリクロロシラン、ジメチルジクロロシランの加水分解重合により製造される（使用時は、一般に塗布後、１００℃以上で硬化される）。変性シリコーンワニスは、シリコーンワニスにアルキド、ポリエステル、アクリル、エポキシ等の樹脂を反応させたものである。市販されているシリコーン樹脂の好ましい例としては、シリコーンワニスＫＲシリーズ（信越化学（株）製）を挙げることができる。
【０１０６】
オレフィン樹脂のモノマーとしては、ポリエチレン、ポリプロピレン、塩素化ポリエチレン等を挙げることができる。
【０１０７】
アクリル樹脂のモノマーとしては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート等のアルキル（メタ）アクリレート；ヒドロキシエチル（メタ）アクリレート、２−ヒドロキシプロピル（メタ）アクリレート、４−ヒドロキシブチル（メタ）アクリレート、３−ヒドロキシプロピル（メタ）アクリレート、２−ヒドロキシブチル（メタ）アクリレート、３−ヒドロキシブチル（メタ）アクリレート等のヒドロキシアルキル（メタ）アクリレート、；フェノキシエチル（メタ）アクリレート、２−ヒドロキシ−３−フェノキシプロピル（メタ）アクリレート等のフェノキシアルキル（メタ）アクリレート；２−メトキシエチル（メタ）アクリレート、２−エトキシエチル（メタ）アクリレート、２−プロポキシエチル（メタ）アクリレート、２−ブトキシエチル（メタ）アクリレート、２−メトキシブチル（メタ）アクリレート等のアルコキシアルキル（メタ）アクリレート；ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレート、ノニルフェノキシポリエチレングリコール（メタ）アクリレート、ポリプロピレングリコールモノ（メタ）アクリレート、メトキシポリプロピレングリコール（メタ）アクリレート、エトキシポリプロピレングリコール（メタ）アクリレート、ノニルフェノキシポリプロピレングリコール（メタ）アクリレート等のポリアルキレングリコール（メタ）アクリレート；ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等を挙げることができる。アクリル樹脂は、これらのモノマーの単独重合体又は２種以上の共重合体、前記モノマーと他の共重合性単量体との共重合体を挙げることができる。
【０１０８】
熱線吸収材及び透明合成樹脂を含む熱線吸収層は、熱線吸収材、透明合成樹脂、及び必要に応じて有機溶剤を含む樹脂組成物の硬化層である。熱線吸収層を作製するには、例えば、樹脂組成物をプラスチックフィルム上に塗布し、単に乾燥させる方法などが用いられる。この時、樹脂組成物は、ポリイソシアネート化合物などの硬化剤をさらに含んでいてもよい。
【０１０９】
また、熱線吸収層を形成するために用いられる、熱線吸収材及び透明合成樹脂を含む樹脂組成物は、熱硬化性、又は光（一般に紫外線）硬化性の樹脂組成物でああってもよい。したがって、樹脂組成物は、熱重合開始剤、光重合開始剤をさらに含んでいてもよい。なかでも、光重合開始剤を含むのが特に好ましい。
【０１１０】
光重合開始剤の具体的な例は、上述した屈折率調整層に用いられるものと同じものが好ましく挙げられる。光重合開始剤の量は、樹脂組成物に対して一般に０．１〜１０質量％、好ましくは０．１〜５質量％である。また、樹脂組成物が光硬化性である場合、樹脂組成物は重合性モノマー、オリゴマーをさらに含んでいてもよい。重合性モノマー、オリゴマーとしては、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【０１１１】
フッ素樹脂などの透明合成樹脂を含有する熱線吸収層の厚さは、０．５〜３０μｍ、特に１〜１５μｍとするのが好ましい。これにより、優れた接着性及び熱線遮蔽性を有する熱線吸収層が得られる。
【０１１２】
また、フッ素樹脂などの透明合成樹脂を用いた場合、製造が容易となり、取扱性にも優れることから、熱線吸収層をプラスチックフィルム上に形成するのが好ましい。プラスチックフィルムとしては、ポリエチレンテレフタレート（ＰＥＴ）フィルム、ポリエチレンアフタレート（ＰＥＮ）フィルム、ポリエチレンブチレートフィルムを挙げることができ、ＰＥＴフィルムが好ましい。プラスチックフィルムの厚さは、１０〜４００μｍ、特に２０〜２００μｍであるのが好ましい。また、プラスチックフィルム表面には、接着性を向上させるために、予めコロナ処理、プラズマ処理、火炎処理、プライマー層コート処理などの接着処理を施してもよい。
【０１１３】
透明合成樹脂を含む熱線吸収層を作製する場合、透明合成樹脂、熱線吸収材、及び有機溶剤などを含む組成物を、プラスチックフィルム又は透明基材など所定の基材上に塗布し、乾燥させた後、必要に応じて加熱、又は紫外線、Ｘ線、γ線、電子線などの光照射により硬化させる方法が好ましく用いられる。乾燥は、プラスチックフィルム上に塗布した樹脂組成物を６０〜１５０℃、特に７０〜１１０℃で加熱することにより行うのが好ましい。乾燥時間は１〜１０分間程度でよい。光照射は、超高圧水銀灯、高圧水銀灯、低圧水銀灯、カーボンアーク、キセノンアーク、メタルハライドランプ等の光線から発する紫外線を照射して行うことができる。
【０１１４】
熱線吸収層は、（複合）タングステン酸化物以外に、必要により色素を含んでいてもよい。色素としては、一般に８００〜１２００ｎｍの波長に吸収極大を有するもので、例としては、フタロシアニン系色素、金属錯体系色素、ニッケルジチオレン錯体系色素、シアニン系色素、スクアリリウム系色素、ポリメチン系色素、アゾメチン系色素、アゾ系色素、ポリアゾ系色素、ジイモニウム系色素、アミニウム系色素、アントラキノン系色素、を挙げることができ、特にシアニン系色素又、フタロシアニン系色素、ジイモニウム系色素が好ましい。これらの色素は、単独又は組み合わせて使用することができる。
【０１１５】
熱線吸収層は、上記色素をバインダ樹脂１００質量部に対して、０．１〜２０質量部、さらに１〜２０質量部、特に１〜１０質量部含有することが好ましい。
【０１１６】
本発明では、熱線吸収層に、ネオン発光の吸収機能を付与することにより色調の調節機能を持たせても良い。このために、熱線吸収層にネオン発光の選択吸収色素を含有させても良い。
【０１１７】
ネオン発光の選択吸収色素としては、シアニン系色素、スクアリリウム系色素、アントラキノン系色素、フタロシアニン系色素、ポリメチン系色素、ポリアゾ系色素、アズレニウム系色素、ジフェニルメタン系色素、トリフェニルメタン系色素を挙げることができる。このような選択吸収色素は、５８５ｎｍ付近のネオン発光の選択吸収性とそれ以外の可視光波長において吸収が小さいことが必要であるため、吸収極大波長が５７５〜５９５ｎｍであり、吸収スペクトル半値幅が４０ｎｍ以下であるものが好ましい。
【０１１８】
また、光学特性に大きな影響を与えない限り、熱線吸収層には、着色用の色素、紫外線吸収剤、酸化防止剤等をさらに加えても良い。
【０１１９】
［接着樹脂層］
本発明の熱線遮蔽ガラスは、各層間の接着性を向上させるために接着樹脂層を有していてもよい。特にプラスチックフィルム上に形成された熱線吸収層を用いた場合には、プラスチックフィルムと、これに隣接する層又は透明基材との間に接着樹脂層が用いられるのが特に好ましい。
【０１２０】
例えば、プラスチックフィルム２６０上に形成された熱線吸収層２２０を用いた熱線遮蔽ガラス２００は、図２に示すように、透明基材２１０、接着樹脂層２５０、プラスチックフィルム２６０、前記熱線吸収層２２０、前記屈折率調整層２３０、及び前記熱線反射層２４０が、この順で積層された構造を有する。
【０１２１】
接着樹脂層には、エチレン−酢酸ビニル共重合体（ＥＶＡ）、エチレン−アクリル酸メチル共重合体、エチレン−（メタ）アクリル酸共重合体、エチレン−（メタ）アクリル酸エチル共重合体、エチレン−（メタ）アクリル酸メチル共重合体、金属イオン架橋エチレン−（メタ）アクリル酸共重合体、部分鹸化エチレン−酢酸ビニル共重合体、カルボキシル化エチレン−酢酸ビニル共重合体、エチレン−（メタ）アクリル−無水マレイン酸共重合体、エチレン−酢酸ビニル−（メタ）アクリレート共重合体などのエチレン系共重合体を使用することができる（なお、「（メタ）アクリル」は「アクリル又はメタクリル」を示す。）。その他、接着樹脂層には、ポリビニルブチラール（ＰＶＢ）樹脂、エポキシ樹脂、フェノール樹脂、シリコン樹脂、ポリエステル樹脂、ウレタン樹脂、ゴム系粘着剤、ＳＥＢＳ及びＳＢＳ等の熱可塑性エラストマー等も用いることができる。なかでも、優れた接着性を有することから接着樹脂層には、ＥＶＡを用いるのが好ましい。
【０１２２】
接着樹脂層に用いられるＥＶＡは、酢酸ビニル含有率が、ＥＶＡ１００質量部に対して、２３〜３８質量部であり、特に２３〜２８質量部であることが好ましい。これにより接着性及び透明性に優れる接着樹脂層を得ることができる。またＥＶＡのメルト・フロー・インデックス（ＭＦＲ）が、４．０〜３０．０ｇ／１０分、特に８．０〜１８．０ｇ／１０分であることが好ましい。予備圧着が容易になる。
【０１２３】
接着樹脂層は、ＥＶＡの他に、有機過酸化物を含むのが好ましい。これによりＥＶＡを架橋させて、接着樹脂層と他の層とを接合一体化することができる。また、接着樹脂層は、さらに架橋助剤、シランカップリング剤を含むのが好ましい。これらの有機過酸化物、架橋助剤、シランカップリング剤の具体的な例は、熱線吸収層において上述したのと同様であるため、ここでは詳細な説明を省略する。
【０１２４】
接着樹脂層は、種々の物性（機械的強度、接着性、透明性等の光学的特性、耐熱性、耐光性、架橋速度等）の改良あるいは調整、特に機械的強度の改良のため、アクリロキシ基含有化合物、メタクリロキシ基含有化合物、エポキシ基含有化合物、可塑剤、紫外線吸収剤を含んでいることが好ましい。
【０１２５】
接着樹脂層の厚さは、１００〜２０００μｍ、特に４００〜１０００μｍであるのが好ましい。
【０１２６】
ＥＶＡを含有する接着樹脂層を作製するには、熱線吸収層において上述したのと同様の方法が用いられるため、ここでは詳細な説明を省略する。
【０１２７】
［透明基材］
本発明の熱線遮蔽ガラスに用いられる透明基材としては、例えば、グリーンガラス、珪酸塩ガラス、無機ガラス板、無着色透明ガラス板などのガラス板の他、プラスチックフィルムを用いてもよい。前記プラスチックフィルムとしては、ポリエチレンテレフタレート（ＰＥＴ）フィルム、ポリエチレンアフタレート（ＰＥＮ）フィルム、ポリエチレンブチレートフィルムを挙げることができる。透明基板の厚さは、１〜２０ｍｍ程度が一般的である。
【０１２８】
なお、本発明において、熱線遮蔽ガラスにおける「ガラス」とは透明基板全般を意味するものである。したがって、熱線遮蔽ガラスとは、熱線遮蔽性が付与された透明基板を意味する。
【０１２９】
本発明の熱線遮蔽ガラスは、基本構成として、透明基材、タングステン酸化物及び／又は複合タングステン酸化物を含む熱線吸収層、金属酸化物を含む熱線反射層、及び屈折率が１．３〜２．８である屈折率調整層を有する。熱線遮蔽ガラスを複層ガラスに用いた際に熱線遮蔽性の耐久性を向上させるために、熱線反射層は最上層として配置されるのが好ましい。より好ましくは、透明基材上に、熱線吸収層、屈折率調整層、及び熱線反射層がこの順で配置される。特に好ましくは、透明基材上に、熱線吸収層、高屈折率層、低屈折率層、及び熱線反射層がこの順で配置される。各層間には目的に応じて他の層が配置されてもよく、図１及び２に示される構造を有する熱線遮蔽性ガラスを使用するのが特に好ましい。
【０１３０】
図１に示す熱線遮蔽ガラス１００を作製するには、透明基材１１０上に、ＥＶＡなどの透明接着樹脂及び（複合）タングステン酸化物を含む熱線吸収層１２０、高屈折率層１３１、低屈折率層１３２、及び熱線反射層１４０を積層し、これにより得られた積層体を加熱加圧することにより、熱線吸収層１２０を架橋硬化させるのが好ましい。これにより、透明基材１１０、熱線吸収層１２０、及び熱線反射層１３０を接合一体化することができる。
【０１３１】
図２に示す熱線遮蔽ガラス２００を作製するには、まず、アクリル樹脂などの透明合成樹脂及び（複合）タングステン酸化物を含む熱線吸収層２２０をプラスチックフィルム２６０上に作製した後、熱線吸収層２２０上に、高屈折率層２３１、低屈折率層２３２、及び熱線反射層２４０を作製する。次に、ＥＶＡなどの接着樹脂を含む接着樹脂層２５０を作製する。そして、透明基材２１０上に、接着樹脂層２５０、プラスチックフィルム２５０上に形成した熱線吸収層２２０、高屈折率層２３１、低屈折率層２３２、及び熱線反射層２４０をこの順で積層する。このようにして得られた積層体を、加熱加圧することにより、接着樹脂層２５０を架橋硬化させるのが好ましい。これにより、各層が接合一体化された熱線遮蔽ガラス２００を得ることができる。
【０１３２】
各積層体を加熱加圧するには、積層体を４０〜２００℃で１〜１２０分間、特に６０〜１５０℃で１〜２０分間、１．０×１０3Ｐａ〜５．０×１０7Ｐａの圧力で加圧しながら行うのが好ましい。
【０１３３】
［複層ガラス］
本発明の熱線遮蔽ガラスは、複層ガラスに用いられるのが好ましい。上述した通り、本発明の熱線遮蔽ガラスは、優れた熱線遮蔽性を長期間に亘って維持することができる。したがって、このような熱線遮蔽ガラスを用いた複層ガラスは、優れた熱線遮蔽性を長期間に亘って維持することができる。
【０１３４】
本発明の熱線遮蔽ガラス３００を用いた複層ガラスは、図３に示すように、熱線遮蔽ガラス３００と、他のガラス板３７０とを、中空層３８０を介して対向するように配置することにより得られる。複層ガラスにおいて、熱線遮蔽ガラス３００は、最上層に配置された金属酸化物を含む熱線反射層（図示せず）が中空層３８０側となるように配置されるのが好ましい。中空層３８０は、熱線遮蔽ガラス３００とガラス板３７０とをこれらの外周部にスペーサー３９０を介在させて接着剤（図示せず）を用い接合することにより形成される。
【０１３５】
中空層としては、空気層、不活性ガス層、及び減圧層などが用いられる。これらの中空層によれば、複層ガラスに求められる断熱性を向上するとともに、熱線遮蔽層の経時的劣化を抑制することができる。
【０１３６】
空気層は、乾燥剤を含むスペーサーを用いることにより乾燥空気を用いてもよい。不活性ガス層は、クリプトンガス、アルゴンガス、及びキセノンガスなどの不活性ガスを含む。減圧層の気圧は、１．０Ｐａ以下、特に０．０１〜１．０Ｐａとするのが好ましい。中空層の厚さは、６〜１２ｍｍであるのが好ましい。
【０１３７】
本発明の複層ガラスは、上述した熱線遮蔽ガラスを用いることにより、優れた熱線遮蔽性を長期間に亘り維持することができる。このような効果は、中空層として空気層を用いたとしても十分に得ることができる。さらに、乾燥剤を使用しない又は乾燥剤の使用量を低減することも可能である。したがって、不活性ガス層や減圧層を中空層として用いた場合に比較して簡易な構成とすることができる。
【０１３８】
板ガラスとしては、フロートガラス、型板ガラス、表面処理により光り拡散機能を備えたすりガラス、網入りガラス、線入板ガラス、強化ガラス、倍強化ガラス、低反射ガラス、高透過板ガラス、セラミック印刷ガラス、紫外線吸収機能を備えた特殊ガラスなど、種々のガラスを適宜選択して実施することができる。また、板ガラスの組成についても、ソーダ珪酸ガラス、ソーダ石灰ガラス、ほう珪酸ガラス、アルミノ珪酸ガラス、各種結晶化ガラスなどを使用することができる。
【０１３９】
複層ガラスの形状は、用途に応じて、矩形状、丸状、菱形状など、種々の形状とすることができる。複層ガラスの用途についても、建築物や乗り物（自動車、鉄道車両、船舶）用の窓ガラス、あるいは、プラズマディスプレイなどの機器要素をはじめとして、冷蔵庫や保温装置などのような各種装置の扉や壁部など、種々の用途に使用することができる。
【０１４０】
本発明の複層ガラスは、断熱性を有するとともに、優れた熱線遮蔽性を有する。したがって、複層ガラスは、比較的、緯度が低い地域など、温暖な地域で使用されるのが特に好ましい。このような地域において複層ガラスを建築物や車両などに使用する場合には、ガラス板が室内側、熱線遮蔽ガラスが室外側に配置されるのが好ましい。一方、本発明の複層ガラスを比較的、緯度が高い地域など、寒冷地域で使用する場合には、ガラス板が室外側、熱線遮蔽ガラスが室内側に配置されるのが好ましい。このように使用することにより、優れた断熱性及び熱線遮蔽性を特に発揮することができる。
【実施例】
【０１４１】
以下、本発明を実施例により説明する。本発明は、以下の実施例により制限されるものではない。
【０１４２】
（実施例１）
１．熱線吸収層の作製
下記成分を含む組成物をポリエチレンテレフタレート（ＰＥＴ）フィルム（厚さ１００μｍ）上に、バーコーターを用いて塗布し、８０℃のオーブン中で２分間乾燥させた後、高圧水銀灯により５００ｍＪ／ｃｍ2のＵＶ積算光量として紫外線を照射することにより、ＰＥＴフィルム上に熱線吸収層（厚さ１０μｍ：屈折率１．５２）を作製した。
【０１４３】
熱線吸収層形成用組成物の組成：
ジペンタエリスリトールヘキサアクリレート８０質量部
光重合開始剤（イルガキュア（登録商標）１８４）５質量部
Ｃｓ0.33ＷＯ3（平均粒径８０ｎｍ）２０質量部
メチルイソブチルケトン３００質量部
【０１４４】
２．高屈折率層の作製
下記成分を含む組成物を熱線吸収層上にバーコータにより塗布し、８０℃で３０秒間乾燥させた後、高圧水銀灯により５００ｍＪ／ｃｍ2のＵＶ積算光量として紫外線を照射することにより、高屈折率層（厚さ２０ｎｍ：屈折率１．６５）を形成した。
【０１４５】
高屈折率層形成用組成物の組成：
ジペンタエリスリトールヘキサアクリレート２質量部
酸化スズ粒子（平均粒子径１５ｎｍ）８質量部
メチルイソブチルケトン１０００質量部
【０１４６】
３．低屈折率層の作製
下記成分を含む組成物を高屈折率層上にバーコータにより塗布し、８０℃で３０秒間乾燥し、低屈折率層（厚さ２５ｎｍ：屈折率１．３７）を形成した。
【０１４７】
低屈折率層形成用組成物の組成：
官能基含有フッ素樹脂（固形分１５質量％、ＭＩＢＫ８５質量％、
オプツールＡＲ−１１０、ダイキン工業（株）製）７０質量部
メチルイソブチルケトン１０００質量部
【０１４８】
４．熱線反射層の作製
低屈折率層上に、スパッタリングにより、フッ素含有酸化スズよりなる熱線反射層（厚さ０．３μｍ：屈折率２．０）を作製した。
【０１４９】
５．接着樹脂層の作製
下記の配合を原料としてカレンダ成形法によりシート状の接着樹脂層（厚さ０．４ｍｍ）を得た。なお、配合物の混練は８０℃で１５分行い、またカレンダロールの温度は８０℃、加工速度は５ｍ／分であった。
【０１５０】
接着樹脂層の配合：
ＥＶＡ（ＥＶＡ１００質量部に対する酢酸ビニルの含有量２５質量部、
東ソー株式会社製  ウルトラセン６３５）  １００質量部、
架橋剤（ｔｅｒｔ−ブチルパ−オキシ２−エチルヘキシルカーボネート；
化薬アクゾ株式会社製  トリゴノックス１１７）  ２．５質量部、
架橋助剤（トリアリルイソシアヌレート；
日本化成株式会社  ＴＡＩＣ（登録商標））  ２質量部、
シランカップリング剤（γ−メタクリロキシプロピルトリメトキシシラン；
信越化学株式会社製、ＫＢＭ５０３）  ０．５質量部
【０１５１】
６．熱線遮蔽ガラスの作製
ガラス基材（厚さ３ｍｍ）上に、接着樹脂層、プラスチックフィルム上に形成された熱線吸収層、高屈折率層、低屈折率層、及び熱線反射層をこの順で積層した。得られた積層体を、１００℃で３０分間加熱することにより仮圧着を行った後、オートクレーブ中で圧力１３×１０5Ｐａ、温度１４０℃の条件で３０分間加熱した。これにより、接着樹脂層を硬化させて、透明基材と各層間が接着一体化された熱線遮蔽ガラス（図２）を得た。
【０１５２】
７．複層ガラスの作製
ガラス板（厚さ３ｍｍ）と、熱線遮蔽ガラスとを、これらの周縁部に配置された額縁状のアルミニウム製スペーサを介して対向配置し、これらをブチルゴムにより接着した。このとき、熱線遮蔽ガラスの熱線反射層が形成された面が、スペーサーにより形成された空気層側になるようにした。空気層の厚さは１２ｍｍとした。
【０１５３】
（実施例２）
以下に示す方法により高屈折率層及び低屈折率層を作製した以外は、実施例１と同様にして熱線遮蔽ガラス、及びこれを用いた複層ガラスを作製した。
【０１５４】
１．高屈折率層及び低屈折率層の作製
テトラブトキシチタン１０ｇ、キシレン１００ｇ、及びブタノール１００ｇを混合し、高屈折率層形成用溶液を得た。これとは別に、エチルアルコール１０ｇに、テトラエトキシシラン１０ｇ、純水１０ｇ、濃塩酸（３５質量％、関東化学製）０．１ｇを添加、撹拌し、低屈折率層形成用溶液を得た。
【０１５５】
次に、ＰＥＴフィルム上に形成された熱線吸収層上に、湿度３０％、２５℃雰囲気下で、ロールコーター法により、高屈折率層形成用溶液を塗布した後、低屈折率層形成用溶液を塗布した。その後、塗布した溶液を１００℃で３００分間放置した後、１５０℃で１０分間加熱した。これにより、熱線吸収層上に、高屈折率層（厚さ２５ｎｍ：屈折率１．９）、及び低屈折率層（厚さ２５ｎｍ：屈折率１．４８）を作製した。
【０１５６】
（比較例１）
１．熱線遮蔽ガラスの作製
インライン式の直流スパッタリング装置を用いて、ガラス基材（厚さ３ｍｍ）上に、ガラス板側から、酸化亜鉛膜、銀膜、酸化チタン膜、酸化亜鉛膜をこの順に含む熱線遮蔽膜を成膜することにより熱線遮蔽ガラスを得た。酸化亜鉛膜はアルゴンと酸素とを１：９の流量比で導入した０．４Ｐａの減圧雰囲気下で、窒化シリコン膜はアルゴンと窒素とを１：９の流量比で導入した０．４Ｐａの減圧雰囲気下で、その他の膜は０．４Ｐａに減圧したアルゴン雰囲気下で、それぞれ成膜した。酸化亜鉛膜、窒化シリコン膜、銀膜、酸化チタン膜は、それぞれ、亜鉛、シリコン、銀、チタンをターゲットとして成膜した。酸化チタン膜は、チタン膜として成膜し、この膜を次の酸化亜鉛膜の成膜工程で酸化して生成させた。成膜条件（印加電圧、成膜時間等）は、各膜の膜厚が表中の値となるように予め確認した条件を適用した。すべてのサンプルにおいて、チタン膜は２ｎｍとなるように成膜した。
【０１５７】
２．複層ガラスの作製
上記の通りに作製した熱線遮蔽ガラスを用いて、実施例１と同様にして複層ガラスを作製した。
【０１５８】
（比較例２）
高屈折率層及び低屈折率層を作製せずに、熱線吸収層上に熱線反射層を直接作製した以外は、実施例１と同様にして熱線遮蔽ガラス、及びこれを用いた複層ガラスを作製した。
【０１５９】
（評価）
１．熱線遮蔽性の耐久性
複層ガラスを、波長３２０ｎｍ〜４００ｎｍの近紫外線を発生する近紫外線蛍光ランプを照射しながら、温度６０℃、相対湿度９０％ＲＨの雰囲気中に５０００時間放置した。放置前後の複層ガラスの可視光透過率、可視光反射率、日射透過率及び日射反射率を、ＪＩＳ  Ｒ３１０６−１９９８に基づき測定した。なお、透過率及び反射率の測定には、日立製作所製Ｕ３４１０型自記分光光度計を使用した。反射特性は入射角を１２°とした正反射光により、透過特性は入射角を０°として測定した。結果を表１に示す。
【０１６０】
２．外観特性（干渉縞観察）
熱線遮蔽ガラスを黒い紙の上に置き、三波長形蛍光ランプ（松下電器産業(株)、パルック、２０Ｗ、昼白色）で照らして蛍光ランプの像の周りの干渉縞を観察し、下記の基準により干渉縞を判定する。結果を表１に示す。
【０１６１】
◎：干渉縞がまったく認められない。
【０１６２】
△：干渉縞がかすかに認められる。
【０１６３】
×：干渉縞が明瞭に認められる。
【０１６４】
【表１】
2010222160.tif 000005
【符号の説明】
【０１６５】
１００、２００、３００：熱線遮蔽ガラス、
１１０、２１０：透明基材、
１２０、２２０：熱線吸収層、
１３０、２３０：屈折率調整層、
１３１、２３１：高屈折率層、
１３２、２３２：低屈折率層、
１４０、２４０：熱線反射層、
３７０：ガラス板、
３８０：中空層、
３９０：スペーサー。
【図１】
2010222160.tif 000006
【図２】
2010222160.tif 000007
【図３】
2010222160.tif 000008